СЛОЖНЫЙ ОКСИД, СПОСОБ ЕГО ПОЛУЧЕНИЯ И КАТАЛИЗАТОР ДЛЯ ОЧИСТКИ ВЫХЛОПНЫХ ГАЗОВ

3
1. Сложный оксид, содержащий церии и по меньшей мере один элемент, выбранный из алюминия, кремния или редкоземельных металлов, отличных от церия и включающих иттрий, при весовом отношении от 85:15 до 99:1 в расчете на оксиды, имеющий после обжига при 900°С в течение 5 часов объем пор с диаметром не более 200 нм не ниже 0,30 см/г.
3
2. Сложный оксид по п.1, имеющий после обжига при 900°С в течение 5 ч объем пор с диаметром не более 200 нм не ниже 0,40 см/г.
3
3. Сложный оксид по п.1, имеющий после обжига при 900°С в течение 5 ч объем пор с диаметром не более 200 нм не ниже 0,50 см/г.
3
4. Сложный оксид по п.1, имеющий после обжига при 800°С в течение 5 ч объем пор с диаметром не более 200 нм не ниже 0,32 см/г.
3
5. Сложный оксид по п.1, содержащий по меньшей мере кремний в качестве указанного, по меньшей мере одного, элемента, выбранного из алюминия, кремния или редкоземельных металлов, отличных от церия и включающих иттрий, и отличающийся тем, что после обжига при 900°С в течение 5 ч он имеет объем пор с диаметром не более 200 нм не ниже 0,60 см/г.
6. Сложный оксид по любому из пп.1-5, причем указанные редкоземельные металлы, отличные от церия и включающие иттрий, содержат по меньшей мере один элемент, выбранный из группы, состоящей из иттрия, лантана, празеодима и неодима.
7. Способ получения сложного оксида, включающий этапы:
(a) приготовления раствора церия, в котором не менее 90% моль ионов церия являются четырехвалентными,
(b) нагревания и выдерживания указанного раствора церия, полученного на этапе (а), до и не ниже чем при 60°С,
(c) добавления предшественника оксида по меньшей мере одного элемента, выбранного из алюминия, кремния или редкоземельных металлов, отличных от церия и включающих иттрий, в суспензию церия, полученную путем, указанного нагрева и выдерживания,
(d) нагревания и выдерживания указанной суспензии церия, содержащей указанный предшественник оксида по меньшей мере одного элемента, выбранного из алюминия, кремния или редкоземельных металлов, отличных от церия и включающих иттрий, до и не ниже чем при 100°С,
(e) нейтрализации указанной суспензии, полученной на этапе (d),
(f) добавления ПАВа к указанной суспензии, нейтрализованной на этапе (е), чтобы получить осадок, и
(g) обжига указанного осадка.
2
8. Способ по п.7, причем содержание церия в указанном растворе церия на этапе (а) составляет от 5 до 100 г/л в расчете на СеО.
9. Катализатор для очистки выхлопных газов, содержащий сложный оксид по любому из пп.1-6.